(57)【要約】【課題】熱交換器の伝熱性能を維持しながら、十分な曲げ加工性を有すると共に、コンパクト化、軽量化されたフィンアンドチューブ型熱交換器を提供する。【解決手段】並列された多数の直管２と、直管２の両端部に接合された多数のリターンベンド管３と、直管２の外表面に一定間隔で並列された多数のフィン４とを備え、直管２およびリターンベンド管３の内部に冷媒が供給されるフィンアンドチューブ型熱交換器１であって、直管２の各々の両端部が拡管され、それらの拡管された両端部の内表面にリターンベンド管３の外表面が接合され、第１管肉厚（Ｔ１）と第２管肉厚（Ｔ２）とが（Ｔ２）≧（Ｔ１）の関係を満足すると共に、リターンベンド管３の曲げ半径（Ｒ２）と管外径（Ｄ２）とで表される比率（Ｒ２／Ｄ２）が１．０以上３．０以下であることを特徴とする。【選択図】図１
2008215733.tif 000002
【特許請求の範囲】
【請求項１】
並列された多数の直管と、前記直管の両端部に接合された多数のリターンベンド管と、前記直管の外表面に一定間隔で並列された多数のフィンとを備え、前記直管および前記リターンベンド管の内部に冷媒が供給されるフィンアンドチューブ型熱交換器であって、
前記直管の各々の両端部が拡管され、それらの拡管された両端部の内表面に前記リターンベンド管の外表面が接合され、
前記直管の第１管肉厚（Ｔ１）と前記リターンベンド管の第２管肉厚（Ｔ２）とが（Ｔ２）≧（Ｔ１）の関係を満足すると共に、
前記リターンベンド管の曲げ半径（Ｒ２）と前記リターンベンド管の管外径（Ｄ２）とで表される比率（Ｒ２／Ｄ２）が１．０以上３．０以下であることを特徴とするフィンアンドチューブ型熱交換器。
【請求項２】
並列された多数の直管と、前記直管の両端部に接合された多数のリターンベンド管と、前記直管の外表面に一定間隔で並列された多数のフィンとを備え、前記直管および前記リターンベンド管の内部に冷媒が供給されるフィンアンドチューブ型熱交換器であって、
前記リターンベンド管の各々の両端部が拡管され、それらの拡管された両端部の内表面に前記直管の外表面が接合され、
前記直管の第１管肉厚（Ｔ１）と前記リターンベンド管の第２管肉厚（Ｔ２）とが（Ｔ２）≧（Ｔ１）の関係を満足すると共に、
前記リターンベンド管の曲げ半径（Ｒ２）と前記リターンベンド管の管外径（Ｄ２）とで表される比率（Ｒ２／Ｄ２）が１．０以上３．０以下であることを特徴とするフィンアンドチューブ型熱交換器。
【請求項３】
前記直管および前記リターンベンド管の少なくとも一方が、銅合金からなることを特徴とする請求項１または請求項２のいずれか一項に記載のフィンアンドチューブ型熱交換器。
【請求項４】
前記直管および前記リターンベンド管の少なくとも一方が、焼鈍した管に塑性加工を行った加工材からなることを特徴とする請求項１ないし請求項３のいずれか一項に記載のフィンアンドチューブ型熱交換器。
【請求項５】
前記直管および前記リターンベンド管の少なくとも一方が、管内表面に多数の溝およびフィンが形成された内面溝付管であることを特徴とする請求項１ないし請求項４のいずれか一項に記載のフィンアンドチューブ型熱交換器。
【発明の詳細な説明】
【技術分野】
【０００１】
本発明は、空調機器等に使用されるフィンアンドチューブ型熱交換器に関するものである。
【背景技術】
【０００２】
従来、空調機器等に使用される熱交換器としては、図８に示すように、多数のヘアピン状に曲げ加工されたヘアピン管１２を並列に配置し、そのヘアピン管１２の端部に内挿したＵ字状に曲げ加工されたリターンベンド管１３を接合して冷媒流路（回路）を構成し、ヘアピン管１２の外表面に多数のフィン部材１４を橋絡、すなわち、一定間隔で並列接着させたフィンアンドチューブ型熱交換器１１が使用されていた（例えば、特許文献１参照）。また、ヘアピン管１２としては、管内部に多数の溝およびフィンが形成された内面溝付管、または、溝およびフィンが形成されていない平滑管が使用されていた。さらに、ろう付部のろう付け不良の防止、あるいはヘアピン管曲げ部における内面溝潰れの防止のため、ヘアピン管１２の代わりに、曲げ加工が施されない直線状の直管（図示せず）を使用し、その両端をリターンベンド管でろう付けした熱交換器を構成することも提案されていた(例えば、特許文献１、および特許文献２参照)。
【特許文献１】特公平０４−７７２３８号公報（第１頁左欄１行〜第２頁左欄２行、第６図）
【特許文献２】特開平１１−１１８３８１号公報（請求項２、段落０００９〜００１０、図１）
【発明の開示】
【発明が解決しようとする課題】
【０００３】
しかしながら、従来のフィンアンドチューブ型熱交換器１１においては、軽量化のためにリターンベンド管１３の管肉厚よりも、熱交換器の質量に影響の大きいヘアピン管１２の管肉厚を薄く設定していた。管の肉厚を薄くすると、曲げ加工した場合に、曲げ部で割れやしわが発生しやすく、割れは熱交使用時に冷媒漏れ、また、しわは熱交換器使用中の疲労や腐食による割れを発生させるため、ヘアピン管１２の曲げ半径（Ｒ１）をリターンベンド管１３の曲げ半径（Ｒ２）より小さく設定することができなかった。そのため、フィンアンドチューブ型熱交換器１１のコンパクト化が困難であるという問題があった。そして、ヘアピン管１２とリターンベンド管１３との接合には、ろう付けが使用される。ろう付け時の加熱の熱影響を受ける部分ではヘアピン管１２の強度が低下するため、管内冷媒の圧力による管の破壊を防止するため、ヘアピン管１２の管肉厚も必要以上に薄くすることができず、フィンアンドチューブ型熱交換器１１の軽量化が困難であるという問題があった。
【０００４】
また、ヘアピン管１２の代わりに直線状の直管を使用し、その両端をリターンベンド管でろう付けして構成したフィンアンドチューブ型熱交換器においても、リターンベンド管１３の曲げ半径（Ｒ２）は、フィンアンドチューブ型熱交換器のコンパクト化を目的としたものでなく、またその軽量化についても全く配慮されたものでない。そのため、前記のフィンアンドチューブ型熱交換器１１のコンパクト化、軽量化の問題はやはり解決されていなかった。
【０００５】
そこで、本発明は、このような問題を解決すべく創案されたもので、その目的は、熱交換器の伝熱性能を維持しながら、十分な曲げ加工性を有すると共に、コンパクト化、軽量化されたフィンアンドチューブ型熱交換器を提供することにある。
【課題を解決するための手段】
【０００６】
前記課題を解決するために、請求項１に係るフィンアンドチューブ型熱交換器は、並列された多数の直管と、前記直管の両端部に接合された多数のリターンベンド管と、前記直管の外表面に一定間隔で並列された多数のフィンとを備え、前記直管および前記リターンベンド管の内部に冷媒が供給されるフィンアンドチューブ型熱交換器であって、前記直管の各々の両端部が拡管され、それらの拡管された両端部の内表面に前記リターンベンド管の外表面が接合され、前記直管の第１管肉厚（Ｔ１）と前記リターンベンド管の第２管肉厚（Ｔ２）とが（Ｔ２）≧（Ｔ１）の関係を満足すると共に、前記リターンベンド管の曲げ半径（Ｒ２）と前記リターンベンド管の管外径（Ｄ２）とで表される比率（Ｒ２／Ｄ２）が１．０以上３．０以下であることを特徴とする。
【０００７】
前記構成によれば、多数の直管の両端部に多数のリターンベンド管が接合されることによって、距離の長い冷媒流路が構成される。また、リターンベンド管の曲げ半径（Ｒ２）と管外径（Ｄ２）で表される比率（Ｒ２／Ｄ２）を所定範囲に限定することによって、従来の熱交換器と比べて、リターンベンド管の曲げ半径が小さくなると共に、曲げ加工性も向上する。
【０００８】
請求項２に係るフィンアンドチューブ型熱交換器は、並列された多数の直管と、前記直管の両端部に接合された多数のリターンベンド管と、前記直管の外表面に一定間隔で並列された多数のフィンとを備え、前記直管および前記リターンベンド管の内部に冷媒が供給されるフィンアンドチューブ型熱交換器であって、前記リターンベンド管の各々の両端部が拡管され、それらの拡管された両端部の内表面に前記直管の外表面が接合され、前記直管の第１管肉厚（Ｔ１）と前記リターンベンド管の第２管肉厚（Ｔ２）とが（Ｔ２）≧（Ｔ１）の関係を満足すると共に、前記リターンベンド管の曲げ半径（Ｒ２）と前記リターンベンド管の管外径（Ｄ２）とで表される比率（Ｒ２／Ｄ２）が１．０以上３．０以下であることを特徴とする。
【０００９】
前記構成によれば、多数の直管の両端部に多数のリターンベンド管が接合されることによって、距離の長い冷媒流路が構成される。また、リターンベンド管の曲げ半径（Ｒ２）と管外径（Ｄ２）で表される比率（Ｒ２／Ｄ２）を所定範囲に限定することによって、従来の熱交換器と比べて、リターンベンド管の曲げ半径が小さくなると共に、曲げ加工性も向上する。
【００１０】
請求項３に係るフィンアンドチューブ型熱交換器は、前記直管および前記リターンベンド管の少なくとも一方が、銅合金からなることを特徴とする。
前記構成によれば、直管およびリターンベンド管の少なくとも一方の強度、耐熱性を維持しながら管肉厚をより一層薄肉化できる。
【００１１】
請求項４に係るフィンアンドチューブ型熱交換器は、前記直管および前記リターンベンド管の少なくとも一方が、焼鈍した管に塑性加工を行った加工材からなることを特徴とする。
前記構成によれば、直管およびリターンベンド管の少なくとも一方の強度、耐熱性を維持しながら管肉厚をより一層薄肉化できる。
【００１２】
請求項５に係るフィンアンドチューブ型熱交換器は、前記直管および前記リターンベンド管の少なくとも一方が、管内表面に多数の溝およびフィンが形成された内面溝付管であることを特徴とする。
前記構成によれば、直管およびリターンベンド管の少なくとも一方の管内部の冷媒に旋回流が発生し、管外（空気）との熱交換が安定し、熱交換器の伝熱性能がより一層向上する。
【発明の効果】
【００１３】
本発明に係るフィンアンドチューブ型熱交換器は、従来の熱交換器と比べて、伝熱性能が同等以上であると共に、十分な曲げ加工性を有し、かつ、軽量化、コンパクト化されたものとなる。
【発明を実施するための最良の形態】
【００１４】
本発明に係るフィンアンドチューブ型熱交換器（以下、熱交換器と称す）の実施形態について、図面を参照して詳細に説明する。
図１はフィンアンドチューブ型熱交換器の部分正面図、図２（ａ）は図１のＡ部を管軸方向に一部切断したときの拡大断面図、（ｂ）、（ｃ）は（ａ）の他の形態を示す一部切断された拡大断面図、図３（ａ）は直管またはリターンベンド管の管軸直交端面図、（ｂ）は（ａ）の一部拡大端面図、図４（ａ）は他の実施形態のフィンアンドチューブ型熱交換器の部分正面図、（ｂ）は（ａ）のＢ部を管軸方向に一部切断したときの拡大断面図、図５は他の実施形態のフィンアンドチューブ型熱交換器の内部の冷媒の流れを概略的に示す模式図、図６（ａ）、（ｂ）は他の実施形態のフィンアンドチューブ型熱交換器の内部の冷媒の流れを概略的に示す模式図、図７（ａ）は熱交換器の伝熱性能を測定する測定装置の模式図、（ｂ）は（ａ）の吸引型風洞に冷媒を供給する冷媒供給装置の模式図である。
【００１５】
図１、図２（ａ）〜（ｃ）、図３（ａ）、（ｂ）に示すように、熱交換器１は、並列に配設された多数の直管２と、直管２の両端部に接合された多数のリターンベンド管３と、直管２の外表面に一定間隔で並列された多数のフィン４とを備え、直管２およびリターンベンド管３の内部に冷媒が供給されるものである。以下、各構成について説明する。
【００１６】
＜直管＞
直管２は、その管外径（Ｄ１、図３（ａ）参照）として、空調機器等に使用される熱交換器１の伝熱管として主流となっている４〜１０ｍｍが用いられる。また、直管２の両端部は拡管後の管内径（直管が内面溝付管の場合はフィン先端を結ぶ円の直径）がリターンベンド管の管外径より０．０５〜０．２ｍｍ程度大きくなるように拡管され、その拡管された両端部の内表面に後記するリターンベンド管３の外表面が接合される。そして、２本の直管２の間にリターンベンド管３を介在させて直管同士を接続させるため、多数の直管２が直列に接続され、距離の長い冷媒流路が形成される。その結果、熱交換器１としての伝熱性能が十分確保される。
【００１７】
直管２は、リターンベンド管３との接合の際の熱影響部が管内部に供給される冷媒の内圧によって破壊されない管肉厚（第１管肉厚（Ｔ１））を有する。管内をフロン等の冷媒が流れる熱交換器においては、管内を流れる冷媒の運転圧力（Ｐ）、管外径（Ｄ）、長手方向の管の引張強さ（σ）、管の肉厚（Ｔ）とすると、Ｐ＝２×σ×Ｔ／（Ｄ−０．８Ｔ）の関係がある。熱交換器の伝熱管を選定する際、実際には、前記運転圧力（Ｐ）に、安全率Ｓ（通常２．５〜４程度）を掛けた耐圧強度の式：Ｓ×Ｐ＝２×σ×Ｔ／（Ｄ−０．８Ｔ）に対して、（Ｄ）、（σ）、（Ｔ）の関係を満たすものを用いる。本発明の熱交換器１においても、直管２に必要とされる肉厚の最小肉厚（ＴＡ）はＴＡ＝（Ｄ１×Ｓ×Ｐ）／（２×σ＋０．８Ｐ）で表すことができる。ここで、管の引張り強さσにはろう付け加熱後の値を用いる。したがって、前記の式を満足する最小肉厚（ＴＡ）より厚い管肉厚（第１管肉厚Ｔ１）を有する直管２を用いればよい。なお、熱交換器１の運転圧力としては、エアコン用熱交換器に多用されるＨＦＣ（ハイドロフルオロカーボン）系冷媒のＲ４１０Ａでは４ＭＰａ、給湯器用熱交換器に最近使用されるようになった自然冷媒のＣＯ２（超臨界状態）では７〜１４ＭＰａ程度である。
【００１８】
直管２は、管内部に供給される冷媒に対して化学的に安定で、大気、結露水に対して耐食性を有するものである。また、管内部に供給される冷媒の内圧に耐えられる管強度を有し、特に、リターンベンド管３との接合（ろう付け）の際の熱影響部においても、冷媒の内圧に耐え得る管強度（耐熱性）を有するものである。このような要求を満足するものであれば、直管２の材質としては特に限定されないが、銅（銅合金を含む）、または、アルミニウム（アルミニウム合金を含む）が好ましい。銅または銅合金の場合、例えば、管強度は、８５０℃１５秒間のろう付け加熱後でも耐圧強度が１０ＭＰａ以上を有する管強度である。銅としては、りん脱酸銅が好ましい。また、銅合金としては、Ｃｕ−Ｓｎ−Ｐ系合金、Ｃｕ−Ｓｎ−Ｚｎ−Ｐ系合金、Ｃｕ−Ｃｏ−Ｐ系合金、Ｃｕ−Ｃｏ−Ｓｎ−Ｚｎ−Ｎｉ−Ｐ系合金等が好ましい。銅合金は管強度、管の耐熱性において優れているため、第１管肉厚（Ｔ１）を前記範囲内で薄肉化することが可能となる。
【００１９】
直管２には、焼鈍上がりの軟質銅または銅合金等の軟質材（ＪＩＳ規定の質別で（０）または（０Ｌ））を用いてもよいが、直管２をより薄肉化したい場合には前記軟質材に塑性加工を加えて引張強さを向上させた加工材（ＪＩＳ規定の質別で、例えば、（１／２Ｈ））が好ましい。そして、塑性加工は、例えば、素管（管内面が平滑な平滑管、または、管内面に多数の溝およびフィンが形成された内面溝付管）を所定の管外径に整形ダイスで縮径加工することを意味する。ここで、所定の管外径とは、直管２をフィン４と熱的に接触させるために管外径（Ｄ１）まで拡管加工する前の管外径を意味する。
【００２０】
なお、図２（ａ）では直管２として管内表面に溝およびフィンが形成されない平滑管を記載したが、図２（ｂ）、（ｃ）に示すように、直管２は、管内表面に多数の溝（第１溝２ａ）およびフィン（第１フィン２ｂ）が形成された内面溝付管であることが好ましい。直管２として内面溝付管を使用することで、伝熱性能を向上させることが可能となる。そして、内面溝形状を以下のように規制することがさらに好ましい。
【００２１】
（第１溝リード角）
第１溝リード角（θ１、図２（ｂ）、（ｃ）参照）は、１５〜４５°であることが好ましい。第１溝リード角（θ１）が１５°未満の場合には、熱交換器１（図１参照）の伝熱性能が低下しやすい。また、第１溝リード角（θ１）が４５°を超える場合には、転造加工により管内面に第１溝２ａを形成する際の速度が極端に低下しやすく、安定して長尺の直管２の製造がしにくい。
【００２２】
（第１溝深さ）
第１溝深さ（ｈ１）は、０．１０〜０．３５ｍｍであることが好ましい。第１溝深さ（ｈ１）が０．１０ｍｍ未満の場合には、管内表面の第１溝２ａ間に形成された第１フィン２ｂが、管内表面における作動冷媒の液面より低くなり、冷媒に埋没する。そのため、管内表面の有効伝熱面積が著しく減少し、伝熱性能が低下しやすい。また、第１溝深さ（ｈ１）が０．３５ｍｍを超える場合には、管内表面に第１溝２ａを成形する際に、溝成形用工具（例えば、溝付プラグ）が破損しやすく、管内表面に安定して第１溝２ａを成形しにくい。
【００２３】
（第1フィン山頂角）
第1フィン山頂角（δ１）は、５〜３０°であることが好ましい。第１フィン山頂角（δ１）が５°未満の場合には、直管２を熱交換器１に組み込む際の拡管時に、第１フィン２ｂの倒れやつぶれが生じやすい。また、第１フィン２ｂ形成のために管内表面に第１溝２ａを成形する際に、溝成形用工具が破損しやすく、管内表面に安定して第１溝２ａを成形しにくい。また、第１フィン山頂角（δ１）が３０°を超えた場合には、第１溝２ａの断面積が著しく小さくなり伝熱性能が低下しやすい。また、第１フィン２ｂの断面積（直管２の第１管肉厚（Ｔ１））が大きくなり、直管２の質量が増加し、熱交換器１の軽量化が困難になりやすい。
【００２４】
（第１フィン根元半径）
第１フィン根元半径（ｒ１）は、第１溝深さ（ｈ１）の１／１０〜１／３とすることが好ましい。第１フィン根元半径（ｒ１）が第１溝深さ（ｈ１）の１／１０未満である場合には、第１フィン２ｂが高くなった場合に第１フィン２ｂ（第１溝２ａ）の成形性が悪くなり、所定形状の第１フィン２ｂが得られにくく、また管内面の第１溝２ａの根元に当接する溝成形用工具に破損が発生しやすくなる。また、１／３を超える場合には、第１フィン２ｂの断面積が大きくなり、直管２の第１管肉厚（Ｔ１）が増加して、直管２の質量が増加する。
【００２５】
また、内面溝付管は、例えば、以下の製造方法によって製造される。まず、従来公知の製造方法で製造された平滑管を準備し、その管内部に溝付プラグを挿入する。次に、複数個の転造ボールまたは転造ロールで平滑管の外部から溝付プラグを押圧することにより、平滑管に転造加工を施す。このとき、縮径された平滑管の管内面には、同時に溝付プラグの溝形状が転写され、多数の溝およびフィンが形成される。ここで、溝付プラグは、前記の内面溝形状に対応した溝形状を有する。
【００２６】
＜リターンベンド管＞
図１、図２（ａ）〜（ｃ）、図３（ａ）、（ｂ）に示すように、リターンベンド管３は、その外表面が前記直管２の拡管された両端部の内表面に接合するもので、Ｕ字状に形成され、所定の曲げ半径（Ｒ２）、足長さ（Ｌ２）を有する。また、リターンベンド管３は、接合する直管２の管外径（Ｄ１）が４〜１０ｍｍであるため、その管外径（Ｄ２、図３（ａ）参照）として４〜１０ｍｍのものを使用する。さらに、リターンベンド管３の管肉厚（第２管肉厚（Ｔ２））は、直管２の管肉厚（第１管肉厚（Ｔ１））との関係において（Ｔ２）≧（Ｔ１）を満足する必要がある。第２管肉厚（Ｔ２）が、前記関係式を満足する管肉厚を有することによって、リターンベンド管３を、シワ、割れ等の発生なしに、所定の曲げ半径（Ｒ２）で曲げ加工することが可能となる。
【００２７】
リターンベンド管３は、その曲げ半径（Ｒ２）と管外径（Ｄ２）とで表される比率（Ｒ２／Ｄ２）を、リターンベンド管３（熱交換器１）の曲げ加工性、コンパクト性、軽量化を考慮して決定する。そして、比率（Ｒ２／Ｄ２）は１．０以上３．０以下である必要があり、それにより、十分な曲げ加工性、コンパクト性、軽量化を得ることが可能となる。比率（Ｒ２／Ｄ２）が１．０未満であると、曲げ半径（Ｒ２）が小さくなりすぎて、リターンベンド管３をＵ字状に曲げ加工した際に、曲げしわが発生する。そして、その曲げしわによって、熱交換器１に加工した際に、例えば、直管２とのろう付けの熱影響部の疲労強度が低下する。また、比率（Ｒ２／Ｄ２）が３．０を超えると、曲げ加工性には問題ないが、曲げ半径（Ｒ２）が大きくなりすぎて、熱交換器１のコンパクト性、軽量化に悪影響を及ぼす。また、熱交換器１のコンパク性、軽量化のためには、比率（Ｒ２／Ｄ２）を２．０以下とすることが好ましい。
【００２８】
リターンベンド管３の足長さ（Ｌ２）は、（足長さＬ２）＝（曲げ半径Ｒ２）＋（管外径Ｄ２）／２＋（α）で規定され、（α）が０〜３０ｍｍであることが好ましい。（α）がマイナス値であると、足長さ（Ｌ２）が短く、リターンベンド管３の製造時の曲げ加工による変形影響が残り、管内部に発生する冷媒の旋回流による伝熱性能の改善効果が小さく、またリターンベンド管と直管のろう付け部の長さが不十分となり、ろう付け不良が生じやすくなる。また、（α）が３０ｍｍを超えると、足長さ（Ｌ２）が長く、リターンベンド管３での冷媒の圧力損失が増加すると共に、直管２との接合（ろう付け）の際の熱入力を増加させる必要があり、リターンベンド管３の管強度が低下しやすく、また、熱交換器１の質量が増加しやすい。なお、足長さ（Ｌ２）は、Ｕ字状の管本体部において、管端と曲げ先端部の管外面との距離である。また、曲げ半径（Ｒ２）は、Ｕ字状の曲げ加工部の曲げ半径である。
【００２９】
リターンベンド管３の材質は、前記した直管２の材質が有する特性に加えて、所定の曲げ半径（Ｒ２）で曲げ加工が十分行える伸びを有するものであれば、特に限定されないが、銅（銅合金を含む）、または、アルミニウム（アルミニウム合金を含む）が好ましい。銅としては、りん脱酸銅が好ましい。また、銅合金としては、Ｃｕ−Ｓｎ−Ｐ系合金、Ｃｕ−Ｓｎ−Ｚｎ−Ｐ系合金、Ｃｕ−Ｃｏ−Ｐ系合金、Ｃｕ−Ｃｏ−Ｓｎ−Ｚｎ−Ｎｉ−Ｐ系合金等が好ましい。銅合金は管強度、管の耐熱性において優れているため、第２管肉厚（Ｔ２）を薄肉化することが可能となる。また、リターンベンド管３の材質は、直管２の材質と同じものでも、異なるものでもよい。
【００３０】
リターンベンド管３には、軟質材（ＪＩＳ規定の質別（０）または（０Ｌ））を用いてもよいが、軟質材に塑性加工を行った加工材（ＪＩＳ規定の質別、例えば、（１／２Ｈ））が好ましい。そして、塑性加工は、例えば、素管（管内面が平滑な平滑管、または、管内面に多数の溝およびフィンが形成された内面溝付管）を前記管外径（Ｄ２）に整形ダイスで縮径加工することを意味する。
【００３１】
なお、図２（ａ）、（ｂ）では、リターンベンド管３として、管内表面に溝およびフィンが形成されない平滑管を記載したが、図２（ｃ）に示すように、管内表面に多数の溝（第２溝３ａ）およびフィン（第２フィン３ｂ）が形成された内面溝付管であることが好ましい。リターンベンド管３として内面溝付管を使用することで、伝熱性能を向上させることが可能となる。また、内面溝付管は、直管２と同様な製造方法で製造される。そして、内面溝形状を以下のように規制することがさらに好ましい。
【００３２】
（第２溝リード角）
第２溝リード角（θ２、図２（ｃ）参照）は、１５〜４５°であることが好ましい。第２溝リード角（θ２）が１５°未満の場合には、熱交換器１（図１参照）の伝熱性能が低下しやすい。また、第２溝リード角（θ２）が４５°を超える場合には、転造加工により管内面に第２溝３ａを形成する際の速度が極端に低下しやすく、安定してリターンベンド管３の製造がしにくい。
【００３３】
（第２溝深さ）
第２溝深さ（ｈ２）は、０．１０〜０．３５ｍｍであることが好ましい。第２溝深さ（ｈ２）が０．１０ｍｍ未満の場合には、管内表面の第２溝３ａ間に形成された第２フィン３ｂが、管内表面における作動冷媒の液面より低くなり、冷媒に埋没する。そのため、管内表面の有効伝熱面積が著しく減少し、伝熱性能が低下しやすい。また、第２溝深さ（ｈ２）が０．３５ｍｍを超える場合には、管内表面に第２溝３ａを成形する際に、溝成形用工具（例えば、溝付プラグ）が破損しやすく、管内表面に安定して第２溝３ａを成形しにくい。
【００３４】
（第２フィン山頂角）
第２フィン山頂角（δ２）は、５〜３０°であることが好ましい。第２フィン山頂角（δ２）が５°未満の場合には、第２フィン３ｂ形成のために管内表面に第２溝３ａを成形する際に、溝成形用工具が破損しやすく、管内表面に安定して第２溝３ａを成形しにくい。また、第２フィン山頂角（δ２）が３０°を超えた場合には、第２溝３ａの断面積が著しく小さくなり伝熱性能が低下しやすい。また、第２フィン３ｂの断面積（リターンベンド管３の第２管肉厚（Ｔ２））が大きくなり、リターンベンド管３の質量が増加し、熱交換器１の軽量化が困難になりやすい。
【００３５】
（第２フィン根元半径）
第２フィン根元半径（ｒ２）は、第２溝深さ（ｈ２）の１／１０〜１／３とすることが好ましい。第２フィン根元半径（ｒ２）が第２溝深さ（ｈ２）の１／１０未満である場合には、第２フィン３ｂが高くなった場合に第２フィン３ｂ（第２溝３ａ）の成形性が悪くなり、所定形状の第２フィン３ｂが得られにくく、また管内面の第２溝３ａの根元に当接する溝成形用工具に破損が発生しやすくなる。また、１／３を超える場合には、第２フィン３ｂの断面積が大きくなり、リターンベンド管３の第２管肉厚（Ｔ２）が増加して、リターンベンド管３の質量が増加する。
【００３６】
また、リターンベンド管３が接合する直管２が内面溝付管である場合には、リターンベンド管３の内面溝形状は、直管２の内面溝形状と以下のような関係であることが好ましい。
（溝リード角の関係）
第２溝リード角（θ２）は、管軸に対して形成される方向が直管２の第１溝リード角（θ１）と同一方向であって、（θ２）≦（θ１）の関係を満足することが好ましい。例えば、第２溝リード角（θ２）は（θ１）〜（θ−１０）°が好ましい。これによって、直管２で発生した冷媒の旋回流が維持され、伝熱性能が向上する。また、リターンベンド管３での冷媒の圧力損失が小さくなる。
【００３７】
（溝深さの関係）
第２溝深さ（ｈ２）は、直管２の第１溝深さ（ｈ１）との関係において、（ｈ２）≦（ｈ１）を満足することが好ましい。例えば、第２溝深さ（ｈ２）は（ｈ１）〜（ｈ１−０．１）ｍｍが好ましい。これによって、直管２で発生した冷媒の旋回流が維持され、伝熱性能が向上する。また、リターンベンド管３での冷媒の圧力損失が小さくなる。
【００３８】
（フィン山頂角、フィン根元半径の関係）
第２フィン山頂角（δ２）、第２フィン根元半径（ｒ２）は、直管２の第１フィン山頂角（δ１）、第１フィン根元半径（ｒ１）と同一であることが好ましい。これによって、直管２で発生した冷媒の旋回流が維持され、伝熱性能が向上する。また、リターンベンド管３での冷媒の圧力損失が小さくなる。
【００３９】
＜フィン＞
図１に示すように、フィン４は、並列された多数の直管２の外表面に、直管２の管軸方向に一定間隔で多数並列される。また、フィン４は、表面に直管２が挿通する多数の貫通孔を備えた板材である。そして、板材の材質は、伝熱性を有するものであれば特に限定されず、例えば、アルミニウム（アルミニウム合金を含む）、銅（銅合金を含む）が好ましい。さらに、フィン４は、伝熱性を有する板材の表面を親水性樹脂で被覆されたものがさらに好ましい。
【００４０】
＜冷媒＞
直管２およびリターンベンド管３の内部に供給される冷媒は、ハイドロフルオロカーボン（ＨＦＣ）系冷媒であって、非共沸混合冷媒である、例えば、Ｒ４１０系が好ましい。ＨＦＣ系の非共沸混合冷媒の使用により、熱交換器１の伝熱性能が向上し、また、冷媒の圧力損失も小さくなる。さらに、Ｒ４１０系は伝熱性能に優れるが、運転圧力が高いため、コンプレッサーが大型化しやすい。したがって、伝熱性能はＲ４１０系より少し低下するが、運転圧力がＲ４１０系よりも低い、Ｒ４０７系を冷媒として使用してもよい。また、自然冷媒であるＣＯ２を用いてもよい。
【００４１】
次に、本発明に係る熱交換器の他の実施形態について説明する。
本発明の熱交換器は、図４（ａ）、（ｂ）に示すように、リターンベンド管３Ａの各々の両端部が拡管され、それらの拡管された両端部の内表面に、両端部が拡管されていない直管２Ａの外表面が接合されることによって、冷媒流路を形成した熱交換器１Ａであってもよい。なお、直管２Ａ、リターンベンド管３Ａおよびフィン４のその他の構成は、前記した熱交換器１と同様であるので、説明を省略する。
【００４２】
図１に示すように、熱交換器１では、多段に並列配置された直管２が、リターンベンド管３を介して、接続されることによって、冷媒流路が形成されている。しかしながら、本発明の熱交換器は、冷媒流路の距離をさらに長くして伝熱性能を向上させるために、図５に示すように、多段に並列配置された直管２が、リターンベンド管３を介して、２列に接続された熱交換器１Ｂであってもよい。
【００４３】
また、本発明の熱交換器は、直管およびリターンベンド管から構成された冷媒流路の少なくとも一部が分岐され、複数の冷媒流路を形成するものであってもよい。例えば、図６（ａ）、（ｂ）に示すように、冷媒流路全体が分岐された２パス型熱交換器１Ｃ、冷媒流路の一部が分岐された部分２パス型熱交換器１Ｄが挙げられる。ここで、図６（ａ）、（ｂ）では、冷媒流路が２流路（冷媒流路Ａおよび冷媒流路Ｂ）に分岐されているが、２流路に限定されず、３流路以上に分岐されたものであってもよい。また、分岐された冷媒流路（冷媒流路Ａおよび冷媒流路Ｂ）が、さらに複数の冷媒流路に分岐されるものであってもよい。さらに、図６（ｂ）の部分２パス型熱交換器１Ｄでは、分岐部が１箇所であるが、２箇所以上であってもよい、すなわち、例えば、図５に示した熱交換器（１パス型熱交換器）１Ｂに、複数の２パス型熱交換器１Ｃを結合したものであってもよい。なお、熱交換器１Ｃ、１Ｄにおいては、冷媒流路を分岐することによって、直管２の段数が熱交換器１Ｂに比べて減少する（熱交換器１Ｃ、１Ｄでは、直管２の段数が１２段から６段に減少している）。その結果、熱交換器１Ｃ、１Ｄは、熱交換器１Ｂに比べて冷媒の圧力損失が小さくなると共に、伝熱性能が向上する。
【００４４】
＜熱交換器の製造方法＞
本発明に係る熱交換器１は、例えば、以下のような製造方法によって製造される（図１、図２（ａ）〜（ｃ）参照）。
（１）素管を所定長さに切断して、直線状の直管２を製造する。また、素管を所定の曲げ半径（Ｒ２）、足長さ（Ｌ２）で曲げ加工することによって、Ｕ字状のリターンベンド管３を製造する。
（２）アルミニウム等のコイルを打抜加工することによって、所定径の貫通孔が表面に形成された板状のフィン４を製造する。
（３）多数のフィン４を所定間隔で相互に平行になるように並列させる。
（４）多数の直管２を、並列されたフィン４の貫通孔に挿入する。
（５）フィン４が直管２に熱的に接触するように、フィン４に挿入された直管２を拡管して、フィン４と直管２とを接触させる。同時に直管２の両端部を拡管して、リターンベンド管３が内挿できるようにする。なお、前記拡管率は直管外径の拡大率として通常３〜８％程度である。
（６）フィン４に接合された直管２の拡管された両端部に、リターンベンド管３を内挿して、ろう付けすることによって、熱交換器１が製造される。この熱交換器１では、多数の直管２がリターンベンド管３を介して直列に接続されているため、距離の長い冷媒流路を有することになる。
【００４５】
また、前記（１）〜（６）の製造方法において、前記（１）でリターンベンド管３Ａの両端部を拡管し、前記（５）で直管２Ａの両端部の拡管を行わない。そして、前記（６）で、両端部が拡管されていない直管２Ａに、両端部が拡管されたリターンベンド管３Ａを外挿して、ろう付けすることによって、熱交換器１Ａを製造してもよい（図４（ａ）、（ｂ）参照）。
【実施例】
【００４６】
以下、本発明の実施例について説明する。
＜実施例（Ｎｏ.１〜８）＞
図１、図２（ａ）〜（ｃ）、図３（ａ）、（ｂ）に示す熱交換器１を以下のようにして組み立てた。
（直管の製造）
表１に示す銅または銅合金を溶解鋳造、熱間押出、冷間圧延、冷間抽伸加工、焼鈍することによって管外径７ｍｍの素管（質別：０Ｌ）を製造し、直管（平滑管Ｎｏ．１〜５）２とした。同様にして、製造された素管の管内面に転造加工でらせん溝（図２（ｂ）、（ｃ）、図３（ａ）、（ｂ）参照）を形成した後、焼鈍、または、焼鈍後に整形ダイスで縮径加工することによって管外径７ｍｍの溝付素管（質別：０Ｌ、または、１／２Ｈ）を製造し、直管（溝付管Ｎｏ．６〜８）２とした。
【００４７】
ここで、表１の直管２の材質において、りん脱酸銅は、ＪＩＳＨ３３００に規定された合金番号Ｃ１２２０のりん脱酸銅を使用し、合金１は、Ｓｎ：０．６５質量％、Ｐ：０．０２０質量％、残部がＣｕおよび不可避的不純物からなる銅合金を使用し、合金２は、Ｃｏ：０．２０質量％、Ｓｎ：０．１０質量％、Ｚｎ：０．０４質量％、Ｎｉ：０．０６質量％、Ｐ：０．０５４質量％、残部がＣｕおよび不可避的不純物からなる銅合金を使用した。また、溝付管の溝形状（図２（ｂ）、（ｃ）、図３（ａ）、（ｂ）参照）は、第１溝リード角（θ１）：１５°、第１溝深さ（ｈ１）：０．１０ｍｍ、第１フィン山頂角（δ１）：４０°、第１フィン根元半径（ｒ１）：０．０２ｍｍ、溝数：６５とした。
【００４８】
（リターンベンド管の製造）
表１に示す銅または銅合金から、前記直管２と同様にして、管外径７ｍｍの管内面が平滑な素管（質別：０Ｌ）、管内面にらせん溝が形成された溝付素管（質別：０Ｌ）を製造した。その素管（溝付素管）を、表１に示す曲げ半径（Ｒ２）、足長さ（Ｌ２）でＵ字状に曲げ加工を施して、リターンベンド管（平滑管Ｎｏ．１〜６、８、溝付管Ｎｏ．７）３とした。また、リターンベンド管３の材質については直管２と同様とした。さらに、溝付管の溝形状（図２（ｃ）、図３（ａ）、（ｂ）参照）は、第２溝リード角（θ２）：１５°、第２溝深さ（ｈ２）：０．１０ｍｍ、第２フィン山頂角（δ２）：４０°、第２フィン根元半径（ｒ２）：０．０２ｍｍ、溝数：６５とした。
【００４９】
（熱交換器の組立）
次に、前記直管２（平滑管または溝付管）を、１．２ｍｍの間隔で相互に平行に配置された５００枚のフィン４に挿通した。次に、直管２の管外径基準による拡管率、すなわち、（拡管後の管外径／拡管前の管外径）×１００で計算される値が１０５％となるようなビュレットを直管２の内部に挿入した。そして、直管２を縮み方式拡管機で拡管し、フィン４と直管２とが熱的に接触するようにした。次に、直管２とリターンベンド管３を、両者の管内に酸化防止のための窒素ガスを流しながら、りん銅ろう（ＢＣｕＰ−２）のリング（図示せず）を用いて、バーナーにより両者の管を加熱ろう付け（８５０℃、１分間）して熱交換器１、１Ａとした。なお、熱交換器１、１Ａは、直線流路の長さ（Ｌ）６００ｍｍ、直線流路の段数（管の本数）を２４段とした。また、実施例（Ｎｏ．１、３、４、６〜８）では、直管２の両端部を拡管し、管内面にリターンベンド管３を内挿して、熱交換器１を組み立てた。また、実施例（Ｎｏ．２、５）では、リターンベンド管３の両端部を拡管し、管内面に直管２を内挿して、熱交換器１Ａを組み立てた。さらに、フィン４は、ＪＩＳＨ４０００に規定された合金番号１Ｎ３０のアルミニムからなる板材で、板材の表面を樹脂で被覆したものである。また、フィン４の厚さは１１０μｍとした。
【００５０】
＜比較例（Ｎｏ．９）＞
図８に示す熱交換器１１を以下のようにして組み立てた。
（ヘアピン管）
実施例（Ｎｏ．１）の直管２と同様にして、管外径７ｍｍの管内面が平滑な素管（質別：０Ｌ）を製造した。その素管を、表１に示す曲げ半径（Ｒ１）１０．５ｍｍ、足長さ（Ｌ１）６１４ｍｍでヘアピン状に曲げ加工を施して、ヘアピン管（平滑管Ｎｏ．９）１２を製造した。
【００５１】
（リターンベンド管）
表１に示すように、曲げ半径（Ｒ２）、足長さ（Ｌ２）が実施例（Ｎｏ．１）のリターンベンド管３と異なる以外は、実施例（Ｎｏ．１）と同様に製造したリターンベンド管（平滑管）１３を使用した。
【００５２】
（熱交換器の組立）
直管２の代わりにヘアピン管１２を使用すること以外は実施例（Ｎｏ．１）と同様にして、熱交換器１１を組み立てた。
【００５３】
＜比較例（Ｎｏ１０、１１）＞
リターンベンド管３の管肉厚（第２管肉厚）Ｔ２、曲げ半径（Ｒ２）を実施例（Ｎｏ．１）と異なるものを使用した以外は、実施例（Ｎｏ．１）と同様にして熱交換器１を組み立てた。
【００５４】
前記した熱交換器１、１Ａ、１１（実施例、比較例）を用いて、その質量（銅管質量、熱交換器質量）を測定し、その結果を表２に示す。なお、銅管質量は、直管２とリターンベンド管３、または、ヘアピン管１２とリターンベンド管１３の合計管質量を意味し、熱交換器質量は、管質量に、熱交換器１、１Ａ、１１の製造の際に使用したりん銅ろう（ＢＣｕＰ−２）、フィン４、１４の両側に配置されたスチール製のエンドプレート（図示せず）の質量を加えた熱交換器１、１Ａ、１１の総質量を意味する。
【００５５】
また、熱交換器１、１Ａ、１１（実施例、比較例）を用いて、その伝熱性能をＪＩＳＣ９６１２に基づいて測定し、その結果を表２に示す。なお、表２の各測定値は比較例Ｎｏ．９の伝熱性能を１００とした場合の比率として記載した。
【００５６】
そして、図７（ａ）に伝熱性能を測定する測定装置の模式図を示す。図７（ａ）に示すように、測定装置は、恒温恒湿機能付きの吸引型風洞１００、冷媒供給装置１１０（図７（ｂ）参照）および空調機（図示せず）からなる。この吸引型風洞１００においては、空気流入口１０８から流入されて空気排出口１０９から排出される空気の流通経路に熱交換器１、１Ａ、１１が配置され、この熱交換器１、１Ａ、１１の上流側および下流側に夫々エアーサンプラ１０１、１０２が配置されている。このエアーサンプラ１０１、１０２には夫々温湿度計測箱１０３、１０４が連結されている。この温湿度計測箱１０３、１０４は夫々エアーサンプラ１０１、１０２により採取された空気の乾球温度および湿球温度を測定することにより、この空気の温度および湿度を測定するものである。また、エアーサンプラ１０２の下流側には誘引ファン１０５が設けられ、空気排出口１０９に空気を排出している。また、熱交換器１、１Ａ、１１とエアーサンプラ１０２との間、およびエアーサンプラ１０２と誘引ファン１０５との間には、熱交換器１、１Ａ、１１を通過した空気を整流する整流器１０６、１０６が設けられている。
【００５７】
また、図７（ｂ）に冷媒供給装置１１０の模式図を示す。図７（ｂ）において、１０７は冷媒配管、１１１はサイトグラス、１１２は液（冷媒）加熱および冷却用熱交換器、１１３はドライヤー、１１４は受液（冷媒）器、１１５は溶栓、１１６は凝縮器、１１７はオイルセパレータ、１１８はコンプレッサー、１１９はアキュームレータ、１２０は蒸発器、１２１は膨張弁、１２２は流量計である。そして、冷媒配管１０７を通じて、吸引型風洞１００内に備えられた熱交換器１、１Ａ、１１の直管２、１２（図１、図４、図８参照）の内部に、圧力および温度を調節した冷媒が供給される。また、熱交換器１、１Ａ、１１の入口および出口には、冷媒の温度および圧力を測定する圧力計１２３（温度は測定圧力相当飽和温度とする）が設けられている。さらに、空調機（図示せず）は、吸引型風洞１００の空気流入口１０８に温度および湿度が制御された空気を供給するものである。
【００５８】
さらに、測定条件は以下の通りとした。
＜冷媒＞Ｒ４１０Ａ
＜伝熱性能（蒸発性能）＞
（空気側）乾球温度２７．０℃、湿球温度１９．０℃
熱交換器の前面風速０．８ｍ／ｓ
（冷媒側）蒸発温度（出口基準）７．５℃、入口乾き度０．２℃、出口過熱度５．０℃
＜伝熱性能（凝縮性能）＞
（空気側）乾球温度２０．０℃、湿球温度１５．０℃
熱交換器の前面風速１．２ｍ／ｓ
（冷媒側）凝縮温度（入口基準）４５．０℃、入口温度７０．０℃、
出口過冷却度５．０℃
【００５９】
【表１】
2008215733.tif 000003
【００６０】
【表２】
2008215733.tif 000004
【００６１】
表２の結果から、本発明の特許請求の範囲を満足する実施例（Ｎｏ．１〜８）では、直管およびリターンベンド管の段数を少なくすると共に、リターンベンド管の曲げ半径を小さくして、銅管質量、熱交換器質量を小さくしても、熱交換器の組立状況は良好であった。また、伝熱性能においても、従来の熱交換器（比較例Ｎｏ．９）と同等以上であった。したがって、本発明では、熱交換器の軽量化、コンパクト化が達成できることが確認された。
【００６２】
一方、本発明の特許請求の範囲の比率（Ｒ２／Ｄ２およびＤ２／Ｔ２）が外れる比較例（Ｎｏ．１０）、比率（Ｒ２／Ｄ２）が外れる比較例（Ｎｏ．１１）では、熱交換器の組立の際に曲げしわが発生し、熱交換器の軽量化、コンパクト化が達成できないことが確認された。
【図面の簡単な説明】
【００６３】
【図１】本発明に係るフィンアンドチューブ型熱交換器の部分正面図である。
【図２】（ａ）は図１のＡ部を管軸方向に一部切断したときの拡大断面図、（ｂ）、（ｃ）は（ａ）の他の形態を示す一部切断された拡大断面図である。
【図３】（ａ）は直管またはリターンベンド管の管軸直交端面図、（ｂ）は（ａ）の一部拡大端面図である。
【図４】（ａ）は本発明に係る他の実施形態のフィンアンドチューブ型熱交換器の部分正面図、（ｂ）は（ａ）のＢ部を管軸方向に一部切断したときの拡大断面図である。
【図５】本発明に係る他の実施形態のフィンアンドチューブ型熱交換器の内部の冷媒の流れを概略的に示す模式図である。
【図６】（ａ）、（ｂ）は他の実施形態のフィンアンドチューブ型熱交換器の内部の冷媒の流れを概略的に示す模式図である。
【図７】（ａ）は熱交換器の伝熱性能を測定する測定装置の模式図、（ｂ）は（ａ）の吸引型風洞に冷媒を供給する冷媒供給装置の模式図である。
【図８】従来のフィンアンドチューブ型熱交換器の部分正面図である。
【符号の説明】
【００６４】
１、１Ａ、１Ｂ、１Ｃ、１Ｄ  熱交換器
２、２Ａ  直管
３、３Ａ  リターンベンド管
４      フィン
Ｄ１、Ｄ２  管外径
Ｌ１、Ｌ２  足長さ
Ｒ１、Ｒ２  曲げ半径
Ｔ１    第１管肉厚
Ｔ２    第２管肉厚
【図１】
2008215733.tif 000005
【図２】
2008215733.tif 000006
【図３】
2008215733.tif 000007
【図４】
2008215733.tif 000008
【図５】
2008215733.tif 000009
【図６】
2008215733.tif 000010
【図７】
2008215733.tif 000011
【図８】
2008215733.tif 000012